ПОЛИИЗОПРЕНОВЫЙ ПРЕЗЕРВАТИВ

1. Способ получения компаундированного синтетического полиизопренового латекса, пригодного для получения латексной пленки, включающий (а) компаундирование синтетического полиизопренового латекса подходящими компаундирующими ингредиентами, (b) созревание латекса и необязательно (с) сохранение латекса; обличающийся тем, что стадии (а), (b) и (с), если включены, выполняют при температуре меньше 20°C, чтобы минимизировать предвулканизацию латекса.
2. Способ получения синтетического полиизопренового презерватива, включающий окунание подходящим образом оформленного шаблона в компаундированный синтетический полиизопреновый латекс и вулканизацию латекса, чтобы сформировать презерватив, отличающийся тем, что во время получения и дополнительного хранения латекс выдерживают при температуре меньше 20°C, чтобы минимизировать предвулканизацию латекса.
3. Способ по п.2, в котором компаундированный синтетический полиизопреновый латекс получают способом по п.1.
4. Способ по п.2 или 3, в котором синтетический полиизопреновый латекс выдерживают при низкой температуре во время компаундирования латекса, созревания, хранения в резервных резервуарах, переноса на линию окунания и насколько возможно во время окунания, вплоть до точки вулканизации.
5. Способ по п.1 или 2, в котором латекс выдерживают при или охлаждают до температуры приблизительно 17°C или меньше.
6. Способ по п.5, в котором латекс выдерживают при или охлаждают до температуры приблизительно 15°C или меньше.
7. Способ по п.1 или 2, в котором латекс выдерживают при или охлаждают до температуры приблизительно 15°C±2°C.
8. Способ по п.7, в котором во время всех стадий до вулканизации латекс выдерживают при приблизительно 15°C±2°C.
9. Способ по п.1 или 2, отличающийся том, что температура такова, что модуль релаксации предвулканизата (МРП) латекса составляет приблизительно 0,1 МПа или меньше.
10. Способ по п.9, в котором температура такова, что модуль релаксации предвулканизата (МРП) латекса составляет от приблизительно 0,08 до 0,1 МПа.
11. Способ по п.1 или 2, в котором латекс созревает в течение от приблизительно 24 до приблизительно 48 ч.
12. Способ по п.1 или 2, в котором время созревания составляет не больше, чем время, которое приводит к модулю релаксации предвулканизата (МРП) латекса приблизительно 0,1 МПа или меньше.
13. Способ по п.11, в котором время созревания составляет не больше, чем время, которое приводит к модулю релаксации предвулканиэата (МРП) от приблизительно 0,08 до 0,1 МПа.
14. Способ по п.1 или 2, в котором окунание выполняют без коагуляции латекса.
15. Способ по п.1 или 2, в котором окунание выполняют, по меньшей мере, дважды.
16. Способ по п.14, в котором латекс охлаждают между окунаниями.
17. Способ по п.1 или 2, в котором используется единственный ускоритель.
18. Способ по п.17, в котором ускорителем является дитиокарбамат.
19. Способ по п.18, в котором ускорителем является дибутилдитиокарбамат цинка.
20. Синтетический полиизопреновый презерватив, включающий одно или больше физических свойств, выбранных из:
a) начальная прочность при растяжении 30 МПа или выше или прочность при растяжении 23 МПа или выше после старения в течение 28 дней при 70°C, или прочность при растяжении 27 МПа или выше после старения в течение 6 месяцев при 50°C;
b) начальное давление при разрыве 1,7 кПа или выше, или давление при разрыве 1,3 кПа или выше после старения в течение 28 дней при 70°C, или давление при разрыве 1,5 кПа или выше после старения в течение 6 месяцев при 50°C;
3
3
3
c) начальный объем при разрыве 55 дм или выше, или объем при разрыве 55 дм или выше после старения в течение 28 дней при 70°C, или объем при разрыве 45 дм или выше после старения в течение 6 месяцев при 50°C;
21. Презерватив по п.20, обладающий двумя или более из свойств (а), (b) и (с).
22. Презерватив по п.20 или 21, обладающий тремя или более из свойств (а), (b) и (с).
23. Презерватив по п.20 или 21, обладающий свойствами (а), (b) и (с).
24. Презерватив по любому одному из пп.20 или 21, в котором презерватив дополнительно включает физическое свойство, такое что презерватив имеет величину начального удлинения при разрыве 1000% или выше, или величину удлинения при разрыве 1000% или выше после старения в течение 28 дней при 70°C или в течение 6 месяцев при 50°C.
25. Латексное пленочное изделие, получаемое из компаундированного синтетического полиизопренового латекса, полученного способом по п.1 или по любому одному из пп.5-13.
26. Латексное пленочное изделие по п.25, являющееся презервативом.
27. Презерватив, получаемый способом по любому одному из пп.2-16.
28. Способ по п.1 или 2, в котором способ дополнительно включает превращение компаундированного синтетического полиизопренового латекса в латексное пленочное изделие.
29. Способ по п.28, в котором латексное пленочное изделие является презервативом.